(57)【要約】【課題】（１）スプレイ・ベンド転移の確実性、及び迅速性、（２）高速応答性、（３）高信頼性、（４）広いネマチック相範囲、の特性を備えたＯＣＢモード用の液晶表示素子およびそれに用いる液晶組成物を提供する。【解決手段】偏光子、光学補償層を有し、Δε、Ｋ３３／Ｋ１１及びΔｎが、５≦Δε≦１５、１．０＜Ｋ３３／Ｋ１１≦２．５、０．１４≦Δｎ≦０．２５の範囲にあり、γ１、η２、Δｎ及びＫが、下記関係式を満たし、2004029275.tif 000038かつ、特定の置換フェニル末端構造を有する化合物を含有する液晶組成物を用いた、上下基板におけるプレチルト角（θｐ）が３．０°≦θｐ≦１５．０°の範囲にあるベンド配向セルを主要構成要素とするＯＣＢ用の液晶表示素子及びそれに用いられる液晶組成物。【選択図】　　なし【特許請求の範囲】
【請求項１】
偏光子、光学補償層を有し、Δε、Ｋ３３／Ｋ１１及びΔｎが、５≦Δε≦１５、１．０＜Ｋ３３／Ｋ１１≦２．５、０．１４≦Δｎ≦０．２５の範囲にあり、γ１、η２、Δｎ及びＫが、下記関係式を満たし、
2004029275.tif 000030
かつ、下記式（Ｉ）で表される化学構造を末端に有する化合物（以下、ＯＣＢ用液晶化合物と略記する）を含有する液晶組成物を用いた、上下基板におけるプレチルト角（θｐ）が３．０°≦θｐ≦１５．０°の範囲にあるベンド配向セルを主要構成要素とするＯＣＢ（Ｏｐｔｉｃａｌｌｙ　Ｃｏｍｐｅｎｓａｔｅｄ　Ｂｉｒｅｆｒｉｎｇｅｎｃｅ）用の液晶表示素子。
【化１】
2004029275.tif 000031
（式中、Ｘ１およびＸ３はそれぞれ独立にＨあるいはＦであり、Ｘ２はＦあるいは−ＯＣＦ３である。また、Δεは誘電率異方性値、Ｋ１１とＫ３３は、それぞれ、スプレイ変形に対する弾性定数、ベンド変形に対する弾性定数であり、ＫはＫ１１とＫ３３の平均値であり、Δｎは、測定波長５５０ｎｍにおける屈折率異方性値、γ１は回転粘性係数、η２はミエソビッツ係数を示す）。
【請求項２】
液晶組成物がＯＣＢ用液晶化合物を４０重量％以上含有する請求項１記載の液晶表示素子。
【請求項３】
ＯＣＢ用液晶化合物が下記式（Ｉ−Ａ）あるいは（Ｉ−Ｂ）で表わされる化合物である請求項２記載の液晶表示素子。
【化２】
2004029275.tif 000032
【化３】
2004029275.tif 000033
（式中、Ｘ４、Ｘ６、Ｘ７、Ｘ９、Ｘ１０およびＸ１１はそれぞれ独立にＨあるいはＦであり、Ｘ５およびＸ８はそれぞれ独立にＦあるいは−ＯＣＦ３であり、Ａ１およびＡ３はそれぞれ独立に単結合あるいは−Ｃ２Ｈ４−であり、Ａ２は単結合、−Ｃ２Ｈ４−あるいは−ＣＦ２Ｏ−であり、環ＡおよびＢはそれぞれ独立にフェニレン基あるいはシクロヘキシレン基を示しており、Ｒ１およびＲ２はそれぞれ独立に炭素数１〜１０のアルキル基を示す）。
【請求項４】
Δε、Ｋ３３／Ｋ１１及びΔｎが、５≦Δε≦１５、１．０≦Ｋ３３／Ｋ１１≦２．５、０．１４≦Δｎ≦０．２５の範囲にあり、γ１、η２、Δｎ及びＫが、下記関係式を満たし、
2004029275.tif 000034
かつ、下記式（Ｉ）で表される化学構造を末端に有する化合物（以下、ＯＣＢ用液晶化合物と略記する）を含有する液晶組成物であって、偏光子、光学補償層を有し、及び上下基板におけるプレチルト角（θｐ）が３．０°≦θｐ≦１５．０°の範囲にあるベンド配向セルを主要構成要素とするＯＣＢ用の液晶表示素子用液晶組成物。
【化４】
2004029275.tif 000035
（式中、Ｘ１およびＸ３はそれぞれ独立にＨあるいはＦであり、Ｘ２はＦあるいは−ＯＣＦ３である。また、Δεは誘電率異方性値、Ｋ１１とＫ３３は、それぞれ、スプレイ変形に対する弾性定数、ベンド変形に対する弾性定数であり、ＫはＫ１１とＫ３３の平均値であり、Δｎは、測定波長５５０ｎｍにおける屈折率異方性値、γ１は回転粘性係数、η２はミエソビッツ係数を示す。）
【請求項５】
液晶組成物がＯＣＢ用液晶化合物を４０重量％以上含有する請求項４記載の液晶表示素子用液晶組成物。
【請求項６】
ＯＣＢ用液晶化合物が下記式（Ｉ−Ａ）あるいは（Ｉ−Ｂ）で表わされる化合物である請求項５記載の液晶表示素子用液晶組成物。
【化５】
2004029275.tif 000036
【化６】
2004029275.tif 000037
（式中、Ｘ４、Ｘ６、Ｘ７、Ｘ９、Ｘ１０およびＸ１１はそれぞれ独立にＨあるいはＦであり、Ｘ５およびＸ８はそれぞれ独立にＦあるいは−ＯＣＦ３であり、Ａ１およびＡ３はそれぞれ独立に単結合あるいは−Ｃ２Ｈ４−であり、Ａ２は単結合、−Ｃ２Ｈ４−あるいは−ＣＦ２Ｏ−であり、環ＡおよびＢはそれぞれ独立にフェニレン基あるいはシクロヘキシレン基を示しており、Ｒ１およびＲ２はそれぞれ独立に炭素数１〜１０のアルキル基を示す）。
【発明の詳細な説明】
【０００１】
【発明の属する技術分野】
本発明は、（１）スプレイ・ベンド転移の確実性、及び迅速性、（２）高速応答性、（３）高信頼性、（４）広いネマチック相範囲、の特性を備えたＯＣＢ（Ｏｐｔｉｃａｌｌｙ　Ｃｏｍｐｅｎｓａｔｅｄ　Ｂｉｒｅｆｒｉｎｇｅｎｃｅ）モード用の液晶表示素子およびそれに用いられる液晶組成物に関する。
【０００２】
【従来の技術】
ＯＣＢモード（Ｙ．　Ｙａｍａｇｕｃｈｉ，Ｔ．　Ｍｉｙａｓｈｉｔａ，Ｔ．Ｕｃｈｉｄａ，ＳＩＤ９３　ＤＩＧＥＳＴ，Ｐ２７７）は、高速応答かつ広視野角特性を特徴としているため動画対応表示用に適しており活発な研究がなされている。このモードは、直交ニコルあるいは平行ニコルの偏光子間に、光学補償層、および偏光子の吸収軸と４５°の角度をなす光学軸を有するベンド配向セルから構成されている。光学補償層は、駆動電圧領域における視野角拡大および駆動領域の上限電圧と下限電圧で黒白表示することを目的として挿入される。光学補償層としては、ベンド配向セルの光学補償を行う目的で、二軸の位相差フィルム、あるいはハイブリッド型の負の屈折率異方性値を有するディスコチックフィルム、更にこれらに加えてｃプレート等が用いられる。
【０００３】
この用途における光学補償層のリタデーションやその角度依存性はベンド配向セルの配向プロファイルによって最適に設計され得る。また、偏光子の光学補償を行う目的で、更に数枚の位相差フィルムが付加される場合もある。ベンド配向セルは、電圧によるリタデーション変化を請け負う。ＯＣＢモード用の液晶表示素子の構成要素であるベンド配向セルに求められる主な特性は、（１）スプレイ・ベンド転移の確実性、及び迅速性、（２）高速応答性、（３）高信頼性、（４）広いネマチック相範囲、が挙げられる。
【０００４】
（１）に関しては、ベンド転移核の生成や電圧の印加方法を含めて様々な工夫が成されているが、ベンド配向セルに用いる液晶という観点からは、スプレイ・ベンド転移電圧（Ｖｃｒ）を可能なかぎり下げることが重要となる。また、Ｖｃｒは、誘電率異方性値（Δε）、スプレイ変形に対する弾性定数（Ｋ１１）、ベンド変形に対する弾性定数（Ｋ３３）、および境界条件として上下基板におけるプレチルト角（θｐ）に依存することが知られている。
【０００５】
（２）の特性は、応答時間（τｄ）を短くすることによって達せられる。τｄは、例えば、ノーマリーホワイトモードにおいて電圧除去後、輝度あるいは透過率が９０％に達する時間として定義することができる。τｄは、上記物性値に加えて、屈折率異方性値（Δｎ）、液晶セルのギャップ（ｄ）、および粘性係数に依存する。粘性係数は、連続体理論を参照すると、回転粘性係数（γ１）とミエソビッツのずれ粘性係数（η１、η２、η３、η１２）の５つの変数に存在する。
【０００６】
ＯＣＢモードにおける応答特性は、従来の他のモードと異なり、フローの影響（γ１以外の粘性係数の影響）が著しく重要であり、γ１以外の他の粘性係数も考慮しなければ、その高速応答性を説明することができないことが知られている（Ｓｙｎｙａ．Ｏｎｄａ，Ｔｅｔｓｕｙａ．Ｍｉｙａｓｈｉｔａ　ａｎｄ　Ｔ．Ｕｃｈｉｄａ，ＡＳＩＡ　ＤＩＳＰＬＡＹ　９８，Ｐ１０５５）。また、ｄは、Δｎ、ｎｏ（ダイレクターに垂直な屈折率）、Δε、ε⊥（ダイレクターに垂直な誘電率）、Ｋ１１、Ｋ３３、θｐ、駆動電圧範囲および駆動方法によって決定される。
【０００７】
（３）に関しては、ＴＦＴで駆動するため高い電圧保持率（ＶＨＲ）を必要とするし、（４）に関しては、広い温度範囲でネマチック相を示す液晶組成物の開発が重要となる。
【０００８】
上述したように、ベンド配向セルに求められる（１）〜（４）の特性およびその特性と液晶、セル厚、プレチルト角等のパラメーターとの個々の相関に関しては、ある程度知られているものの、上記全ての総合的な特性を考慮し、明確な指針の下、最適な液晶表示素子が得られていないのが現状である。特に、（２）の高速応答化に関しては、個々の粘性係数が応答特性に与える定量的な影響が明確になっていないのに加えて、一般的には、粘性係数としてγ１しか考慮していないため不十分であり、また、それが実情であった。
【０００９】
【発明が解決しようとする課題】
本発明の目的は、ＯＣＢモードに対して、（１）スプレイ・ベンド転移の確実性、及び迅速性、（２）高速応答性、（３）高信頼性、（４）広いネマチック相範囲、の特性を有するＯＣＢ用の液晶表示素子、及びそれに用いられる液晶組成物の開発にある。
【００１０】
【課題を解決するための手段】
本発明者らは、この目的を達成するために鋭意検討した結果、ベンド配向セルに関わるパラメーターを最適化することによって、上記課題を解決することが可能であることを見出し、本発明を完成した。以下にその内容を示す。
【００１１】
本発明における第１の発明は、偏光子、光学補償層を有し、Δε、Ｋ３３／Ｋ１１及びΔｎが、５≦Δε≦１５、１．０＜Ｋ３３／Ｋ１１≦２．５、０．１４≦Δｎ≦０．２５の範囲にあり、γ１、η２、Δｎ及びＫが、下記関係式を満たし、
2004029275.tif 000002
かつ、下記式（Ｉ）で表される化学構造を末端に有する化合物（以下、ＯＣＢ用化合物と略記する）を含有する液晶組成物を用いた、上下基板におけるプレチルト角（θｐ）が３．０°≦θｐ≦１５．０°の範囲にあるベンド配向セルを主要構成要素とするＯＣＢ用の液晶表示素子である。
【００１２】
【化７】
2004029275.tif 000003
【００１３】
（式中、Ｘ１およびＸ３はそれぞれ独立にＨあるいはＦであり、Ｘ２はＦあるいは−ＯＣＦ３である。また、Δεは誘電率異方性値、Ｋ１１とＫ３３は、それぞれ、スプレイ変形に対する弾性定数、ベンド変形に対する弾性定数であり、ＫはＫ１１とＫ３３の平均値であり、Δｎは、測定波長５５０ｎｍにおける屈折率異方性値、γ１は回転粘性係数、η２はミエソビッツ係数を示す）。
【００１４】
本発明の好ましい態様は、第１の発明における液晶組成物がＯＣＢ用液晶化合物を４０重量％以上含有する液晶表示素子である。
本発明の別の好ましい態様は、第１の発明における液晶組成物が下記（Ｉ−Ａ）あるいは（Ｉ−Ｂ）で表わされるＯＣＢ用液晶化合物を４０重量％以上含有する液晶表示素子である。
【００１５】
【化８】
2004029275.tif 000004
【化９】
2004029275.tif 000005
【００１６】
（式中、Ｘ４、Ｘ６、Ｘ７、Ｘ９、Ｘ１０およびＸ１１はそれぞれ独立にＨあるいはＦであり、Ｘ５およびＸ８はそれぞれ独立にＦあるいは−ＯＣＦ３であり、Ａ１およびＡ３はそれぞれ独立に単結合あるいは−Ｃ２Ｈ４−であり、Ａ２は単結合、−Ｃ２Ｈ４−あるいは−ＣＦ２Ｏ−であり、環ＡおよびＢはそれぞれ独立にフェニレン基あるいはシクロヘキシレン基を示しており、Ｒ１およびＲ２はそれぞれ独立に炭素数１〜１０のアルキル基を示す）。
【００１７】
本発明における第２の発明は、ＯＣＢ用液晶化合物を含有する液晶組成物であって、偏光子、光学補償層を有し、及び上下基板におけるプレチルト角（θｐ）が３．０°≦θｐ≦１５．０°の範囲にあるベンド配向セルを主要構成要素とするＯＣＢ用の液晶表示素子用液晶組成物である。
【００１８】
本発明における好ましい態様は、第２の発明における液晶組成物がＯＣＢ用液晶化合物を４０重量％以上含有する場合である。
【００１９】
本発明における更に好ましい態様は、第２の発明における液晶組成物が前記式（Ｉ−Ａ）あるいは（Ｉ−Ｂ）で表わされるＯＣＢ用液晶化合物を４０重量％以上含有する場合である。
【００２０】
【発明の実施の形態】
次に、本発明のベンド配向セルの特性に関わるパラメーターの好ましい範囲、ならびに液晶組成物を構成する好ましい化合物について説明する。
（１）スプレイ・ベンド転移の確実性、及び迅速性、という課題に対して、ベンド配向セルに用いる液晶組成物という観点から、評価パラメーターとしてスプレイ・ベンド転移電圧（Ｖｃｒ）が挙げられる。つまり、このＶｃｒが低いほど有利となる。Ｖｃｒは、主に、誘電率異方性値（Δε）、スプレイ変形に対する弾性定数（Ｋ１１）、ベンド変形に対する弾性定数（Ｋ３３）、プレチルト角（θｐ）に依存する。具体的には、Δεが大きいほど、弾性定数比（Ｋ３３／　Ｋ１１）が小さいほど、θｐが高いほど、Ｖｃｒは小さくなる。実際的には、Ｖｃｒ≦２．５Ｖが好ましい。更に好ましくは、Ｖｃｒ≦２．０Ｖである。
【００２１】
（２）の高速応答性に関しては、評価パラメーターとしてノーマリーホワイトモードにおいて電圧を駆動電圧の上限値から下限値に変化させた場合に５５０ｎｍにおける透過率が９０％まで回復する時間をτｄとして定義すると、τｄが短いほどよい。τｄは、連続体理論から、主に、セル厚（ｄ）、Ｋ１１、Ｋ３３、および粘性係数に依存する。具体的には、τｄは、粘性係数が小さいほど、セル厚が薄いほど、弾性定数が大きいほど、短くなり高速応答化が実現される。粘性係数には、γ１、η１、η２、η３、η１２の５つがある。この中で、連続体理論に基づく計算から、ベンド配向セルの応答特性に寄与する主な粘性係数は、γ１、η１、η２の３つであり、連続体理論と経験則からη１≒γ１＋η２であるので、γ１とη２の２つの粘性係数を考慮すればよいことがわかった。
【００２２】
γ１の測定は、過渡電流法（ＭＡＳＡＨＩＲＯ　ＩＭＡＩ，Ｍｏｌ．Ｃｒｙｓｔ．Ｌｉｑ．Ｃｒｙｓｔ．，Ｖｏｌ．２６２（１９９５），ｐ２６７）で測定し、η２の測定は、回転粘度計で測定した値を近似的にη２として算出した。また、ベンド配向セルにおけるセル厚は、駆動領域の上限電圧と下限電圧においてリタデーション変化が半波長となる条件で決定された場合に透過率が最大にとれ最適設計となる。
【００２３】
下限電圧は、通常の駆動法においては、スプレイ・ベンド転移電圧（Ｖｃｒ）となるが、最近、提案されているＣＲ（Ｃｙｃｌｉｃ　Ｒｅｓｅｔｔｉｎｇ）駆動法（Ｈ．Ｎａｋａｍｕｒａ，Ｋ．Ｍｉｗａ，ｍ．Ｎｏｇｕｃｈｉ，Ｙ．Ｗａｔａｎａｂｅ，Ｊ．Ｍａｍｉｙａ，ＳＩＤ　９８　ＤＩＧＥＳＴ，ｐ１４３）を用いると、下限電圧として０Ｖを利用することができるため、リタデーション変化を大きくとれ、下限電圧をＶｃｒとした通常の駆動法に比べて、セル厚を薄くすることができ更なる高速応答化が実現できる。そのため、ＣＲ駆動法が主流となりつつある。
【００２４】
そこで、応答特性に関しては、駆動電圧の下限電圧を０ＶとしたＣＲ駆動法の検討を行っている。以上から、セル厚（ｄ）は、Δｎ、Δε、Ｋ１１、Ｋ３３、θｐ、および駆動方法にも依存することがわかる。これらの物性値の中ではΔｎの影響が一番大きい。高速応答化という観点から、Δｎの大きい液晶性組成物を用いると、セル厚に関しては、リタデーション変化が大きくとれるため薄くでき有利であるが、粘性係数に関しては、一般的に大きくなる傾向にあり不利となる。
【００２５】
そこで、この実際的な影響を考慮した評価パラメーターを考える必要がある。我々は鋭意検討した結果、
2004029275.tif 000006
を評価パラメーターとして用いることによって解決した。ここで、
2004029275.tif 000007
は、フローの影響を考慮した粘性係数であり、
2004029275.tif 000008
である。
【００２６】
（３）の高信頼性に関しては、６．０Ｖのパルス型の電圧を印加し１６．７ｍｓｅｃ経過後の電圧保持率（ＶＨＲ）を評価パラメーターとした。２５℃においてＶＨＲ≧９７．０％が好ましい。更に好ましくは、ＶＨＲ≧９８．０％である。
【００２７】
（４）の広いネマチック相範囲に関しては、上限温度をネマチック・等方相相転移温度（ＴＮＩ）、下限温度（ＴＬ）をネマチック・スメクチック相相転移温度あるいはネマチック・結晶相相転移温度とすると、ＴＮＩ≧８０℃、ＴＬ≦０℃が好ましい。更に好ましくは、ＴＮＩ≧９０℃、ＴＬ≦−２０℃である。
【００２８】
（１）〜（４）の特性を満足するような、各種パラメーターの最適な範囲と液晶性組成物に用いられる化合物のいくつかを以下に示す。
Δｎに関しては、０．１４≦Δｎ≦０．２５が好ましい。Δｎが０．１４より小さくなると、十分な透過率あるいは輝度を得るためにセル厚が厚くなるため、高速応答化が達成できない。また、Δｎが０．２５を越えると、液晶組成物の屈折率の波長分散が大きくなり黒表示あるいは白表示において色付きの問題が生じるため好ましくない。
【００２９】
Δεに関しては、５≦Δε≦１５が好ましい。Δεが５より小さくなると、スプレイ・ベンド転移電圧（Ｖｃｒ）が高くなるため、ベンド転移の確実性、及び迅速化の観点から好ましくない。また、Δεが１５を越えると、液晶組成物の電圧保持率（ＶＨＲ）が下がるのに加えて、γ１とη２が大きくなりすぎるため好ましくない。
【００３０】
弾性定数比は、１．０≦Ｋ３３／Ｋ１１≦２．５が好ましい。Ｋ３３／Ｋ１１が１．０より小さくなると、（Ｉ）を末端に有する化合物で表される化合物の含有量を相対的に少なくする必要があり、ＶＨＲが下がるため好ましくない。また、Ｋ３３／Ｋ１１が２．５を越えると、Ｖｃｒが高くなるため好ましくない。
【００３１】
θｐは、３．０°≦θｐ≦１５．０°が好ましい。θｐが３．０°より小さくなるとＶｃｒが高くなるため好ましくない。また、θｐが１５．０°を越えると、ＶＨＲが下がるのに加えて、工程上、プレチルト角の再現性が悪くなるため実用上好ましくない。
2004029275.tif 000009
に関しては、
2004029275.tif 000010
の範囲にあるのが好ましい。更に好ましくは、
2004029275.tif 000011
である。
【００３２】
2004029275.tif 000012
が５０　［ｍｓｅｃ（μｍ）−２］　より小さくなると液晶組成物のΔεが小さくなり、Ｖｃｒが高くなるため好ましくない。また、
2004029275.tif 000013
が１５０　［ｍｓｅｃ（μｍ）−２］　を越えると応答特性が悪くなるため好ましくない。
【００３３】
以下、ＯＣＢ用液晶化合物として好ましい化合物のいくつかを列挙する。ただし、Ｒは炭素数１〜１０のアルキル基を示す。
【００３４】
【化１０】
2004029275.tif 000014
【００３５】
【化１１】
2004029275.tif 000015
【００３６】
【化１２】
2004029275.tif 000016
【００３７】
【化１３】
2004029275.tif 000017
【００３８】
【化１４】
2004029275.tif 000018
【００３９】
【化１５】
2004029275.tif 000019
【００４０】
【化１６】
2004029275.tif 000020
【００４１】
【化１７】
2004029275.tif 000021
【００４２】
【化１８】
2004029275.tif 000022
【００４３】
ＯＣＢ用液晶化合物の中で、例えば、一般式（Ｉ−２６）で表される化合物は、特願平２−２３３６２６号公報に、一般式（Ｉ−６４）で表される化合物は、特願平９−７２７０８号公報に、一般式（Ｉ−７４）で表される化合物は、特願平１１−１７９０１６号公報に、それぞれ合成法が記載されている。
このように、本願発明の組成物を構成する各々の化合物は、先行技術によって、合成し得るものである。
【００４４】
本発明の液晶組成物には、本発明の目的を阻害しない範囲で、式（Ｉ）で表される構造を末端に有する化合物以外の化合物を混合して使用することもできる。また、ベンド転移を容易にする目的でカイラル剤を添加する場合もあり得る。
【００４５】
【実施例】
本発明を具体的に記述するが、本発明はこれら実施例に限定されるものではない。液晶組成物における組成比は全て重量％で表し、用いる化合物は、表１に示した定義に基づき、記号で表した。下記に液晶組成物および液晶表示素子の物性値の測定法あるいは算出法を記載するが、測定温度はいずれも２５℃である。
【００４６】
液晶組成物の物性値に関して、誘電率異方性値（Δε）および弾性定数（Ｋ１１、Ｋ３３）は、上下基板におけるラビング方向が逆であるアンチパラレルラビングの平行配向セルを作製し、その電気容量特性から算出した。また、屈折率異方性値（Δｎ）は、アッべ屈折計と平行配向セルを利用し測定波長（λ）＝５５０ｎｍにおいて測定され、プレチルト角（θｐ）の測定は、クリスタルローテーション法によって、セル厚（ｄ）の測定は、光干渉法によって算出された。
【００４７】
回転粘性係数（γ１）は、過渡電流法によって、ミエソビッツ係数（η２）は、回転粘度計によって測定された値を近似的に用いた。ネマチック・等方相相転移温度（ＴＮＩ）は、昇温過程から偏光顕微鏡下において目視観察によって測定し、ネマチック相を示す下限温度（ＴＬ）は、０℃、−１０℃、−２０℃、−３０℃、−４０℃の各々のフリーザーの中に、液晶組成物を３０日間放置し、発現する液晶相で判断した（例えば、一つの液晶組成物について、−２０℃でネマチック状態となり、−３０℃で結晶化またはスメクチック状態となった場合には、その液晶組成物のＴＬは、ＴＬ≦−２０℃と表現した）。
【００４８】
電圧保持率（ＶＨＲ）は、面積法によって６．０Ｖのパルス型の電圧を印加し１６．７ｍｓｅｃ経過後の電圧変化分から算出した。スプレイ・ベンド転移電圧（Ｖｃｒ）は、上下基板におけるラビング方向が同じであるパラレルラビングのベンド配向セルを作製し、偏光顕微鏡下においてスプレイ領域とベンド領域の境界が釣り合う電圧を観察し、その値とした。
【００４９】
また、応答特性の測定に関しては、クロスニコルの偏光子間に、その吸収軸と４５°の角度をなす光軸を有するベンド配向セル、および光学補償層としてその光軸がベンド配向セルのそれに直交するような一軸性の位相差板、を有する構成において、垂直入射に対して駆動電圧域の上限電圧でリタデーションを光学補償し黒表示するようなノーマリーホワイトモードにおいて、上限電圧をＶ＝６．０Ｖとし、下限電圧を０Ｖとし、この上限電圧と下限電圧間のリタデーション変化がほぼ半波長となるようにセル厚（ｄ）を設定し、上限電圧である６．０Ｖから下限電圧である０Ｖへ電圧を変化した場合に、５５０ｎｍにおける透過率が９０％に達する時間をτｄとし測定を行った。
【００５０】
実施例１
（用いた液晶性組成物）
２−ＨＢＢ−Ｆ　　　　　　　　　　　　　　　　　　　５％
３−ＨＢＢ−Ｆ　　　　　　　　　　　　　　　　　　　５％
５−ＨＢＢ−Ｆ　　　　　　　　　　　　　　　　　　　５％
３−ＨＢＢ（Ｆ，Ｆ）−Ｆ　　　　　　　　　　　　　１０％
２−ＢＢ（Ｆ，Ｆ）ＣＦ２ＯＢ（Ｆ，Ｆ）−Ｆ　　　　　８％
３−ＢＢ（Ｆ，Ｆ）ＣＦ２ＯＢ（Ｆ，Ｆ）−Ｆ　　　　１７％
３−ＢＢ（Ｆ，Ｆ）ＣＦ２ＯＢ−２　　　　　　　　　２０％
５−ＢＢ（Ｆ，Ｆ）ＣＦ２ＯＢ−３　　　　　　　　　１０％
５−ＨＢＢ（Ｆ）Ｂ−２　　　　　　　　　　　　　　１０％
５−ＨＢＢ（Ｆ）Ｂ−３　　　　　　　　　　　　　　１０％
【００５１】
（液晶層の物性値）
Δε＝８．６
Ｋ１１＝１３．３ｐＮ
Ｋ３３＝１６．８ｐＮ
Ｋ３３／Ｋ１１＝１．２６
Δｎ＝０．１８３
γ１＝２３５．１ｍＰａ・ｓｅｃ
η２＝５５．０ｍＰａ・ｓｅｃ
2004029275.tif 000023
θｐ＝３．８°
ｄ＝４．８μｍ
【００５２】
（ＯＣＢ用の液晶表示素子の特性）
Ｖｃｒ＝２．３０Ｖ
τｄ＝４．９ｍｓｅｃ
ＶＨＲ＝９８．１％
ＴＮＩ＝１０２．２℃
ＴＬ≦−１０℃
【００５３】
以上から、上記のＯＣＢ用の液晶表示素子は、（１）スプレイ・ベンド転移の確実性、及び迅速性、（２）高速応答性、（３）高信頼性、（４）広いネマチック相範囲、の特性を有することがわかる。
【００５４】
実施例２
（用いた液晶性組成物）
２−ＨＢＢ−Ｆ　　　　　　　　　　　　　　　　　５％
３−ＨＢＢ−Ｆ　　　　　　　　　　　　　　　　　５％
５−ＨＢＢ−Ｆ　　　　　　　　　　　　　　　　　５％
３−ＨＢＢ（Ｆ，Ｆ）―Ｆ　　　　　　　　　　　　８％
５−ＨＢＢ（Ｆ，Ｆ）−Ｆ　　　　　　　　　　　　８％
３−ＢＢ（Ｆ，Ｆ）ＣＦ２ＯＢ（Ｆ，Ｆ）−Ｆ　　３０％
５−ＨＢＢ（Ｆ）Ｂ−２　　　　　　　　　　　　１２％
５−ＨＢＢ（Ｆ）Ｂ−３　　　　　　　　　　　　１２％
３−ＨＢ−Ｏ２　　　　　　　　　　　　　　　　１５％
【００５５】
（液晶層の物性値）
Δε＝９．５
Ｋ１１＝１２．４　ｐＮ
Ｋ３３＝１４．９　ｐＮ
Ｋ３３／Ｋ１１＝１．２０
Δｎ＝０．１６１
γ１＝１５９．０ｍＰａ・ｓｅｃ
η２＝３９．９ｍＰａ・ｓｅｃ
2004029275.tif 000024
θｐ＝４．０°
ｄ＝５．４μｍ
【００５６】
（ＯＣＢ用の液晶表示素子の特性）
Ｖｃｒ＝２．１０Ｖ
τｄ＝４．５ｍｓｅｃ
ＶＨＲ＝９８．６％
ＴＮＩ＝９８．０℃
ＴＬ≦−２０℃
【００５７】
以上から、上記のＯＣＢ用の液晶表示素子は、（１）スプレイ・ベンド転移の確実性、及び迅速性、（２）高速応答性、（３）高信頼性、（４）広いネマチック相範囲、の特性を有することがわかる。
【００５８】
実施例３
（用いた液晶性組成物）
２−ＨＢＢ（Ｆ，Ｆ）　　　　　　　　　　　１２％
３−ＨＢＢ（Ｆ，Ｆ）　　　　　　　　　　　１２％
５−ＨＢＢ（Ｆ，Ｆ）　　　　　　　　　　　１２％
３−Ｈ２ＢＢ（Ｆ，Ｆ）　　　　　　　　　　　５％
３−ＨＢＢ（Ｆ，Ｆ）−Ｆ　　　　　　　　　１０％
３−Ｈ２ＢＢ（Ｆ，Ｆ）−Ｆ　　　　　　　　　４％
５−ＨＢＢ（Ｆ，Ｆ）−Ｆ　　　　　　　　　　８％
５−ＨＢＢ（Ｆ）Ｂ−２　　　　　　　　　　　６％
５−ＨＢＢ（Ｆ）Ｂ−３　　　　　　　　　　　７％
３−ＨＢＢＨ−３　　　　　　　　　　　　　　４％
３−ＨＨ−４　　　　　　　　　　　　　　　　４％
３−ＨＢ−Ｏ２　　　　　　　　　　　　　　１６％
【００５９】
（液晶層の物性値）
Δε＝５．３
Ｋ１１＝１３．１ｐＮ
Ｋ３３＝１８．７ｐＮ
Ｋ３３／Ｋ１１＝１．４３
Δｎ＝０．１４９
γ１＝１５８．０ｍＰａ・ｓｅｃ
η２＝３４．０ｍＰａ・ｓｅｃ
2004029275.tif 000025
θｐ＝１２．１°
ｄ＝７．０μｍ
【００６０】
（ＯＣＢ用の液晶表示素子の特性）
Ｖｃｒ＝２．３１Ｖ
τｄ＝４．９ｍｓｅｃ
ＶＨＲ＝９９．０％
ＴＮＩ＝１０７．０℃
ＴＬ≦−２０℃
【００６１】
以上から、上記のＯＣＢ用の液晶表示素子は、（１）スプレイ・ベンド転移の確実性、及び迅速性、（２）高速応答性、（３）高信頼性、（４）広いネマチック相範囲、の特性を有することがわかる。
【００６２】
実施例４
（用いた液晶性組成物）
３−ＨＢＢ（Ｆ，Ｆ）−Ｆ　　　　　　　　　３１％
５−ＨＢＢ（Ｆ，Ｆ）−Ｆ　　　　　　　　　３１％
２−ＨＢＥＢ（Ｆ，Ｆ）−Ｆ　　　　　　　　　３％
３−ＨＢＥＢ（Ｆ，Ｆ）−Ｆ　　　　　　　　　５％
５−ＨＢＥＢ（Ｆ，Ｆ）−Ｆ　　　　　　　　　３％
２−ＨＨＢＢ（Ｆ，Ｆ）−Ｆ　　　　　　　　　３％
３−ＨＨＢＢ（Ｆ，Ｆ）−Ｆ　　　　　　　　　３％
３−ＨＢ（Ｆ）ＴＢ−２　　　　　　　　　　　５％
３−ＨＢ（Ｆ）ＴＢ−３　　　　　　　　　　　５％
３−Ｈ２ＢＴＢ−２　　　　　　　　　　　　　５％
３−ＨＢ−２　　　　　　　　　　　　　　　　３％
１Ｏ１−ＨＢＢＨ−５　　　　　　　　　　　　３％
【００６３】
（液晶層の物性値）
Δε＝１１．１
Ｋ１１＝９．５ｐＮ
Ｋ３３＝１７．５ｐＮ
Ｋ３３／Ｋ１１＝１．８４
Δｎ＝０．１５１
γ１＝２１４．０ｍＰａ・ｓｅｃ
η２＝４８．２ｍＰａ・ｓｅｃ
2004029275.tif 000026
θｐ＝５．０°
ｄ＝５．９μｍ
【００６４】
（ＯＣＢ用の液晶表示素子の特性）
Ｖｃｒ＝１．８０Ｖ
τｄ＝６．６ｍｓｅｃ
ＶＨＲ＝９７．４％
ＴＮＩ＝９７．０℃
ＴＬ≦−１０℃
【００６５】
以上から、上記のＯＣＢ用の液晶表示素子は、（１）スプレイ・ベンド転移の確実性、及び迅速性、（２）高速応答性、（３）高信頼性、（４）広いネマチック相範囲、の特性を有することがわかる。
【００６６】
実施例５
（用いた液晶性組成物）
７−ＨＢ（Ｆ，Ｆ）−Ｆ　　　　　　　　　　　４％
２−ＨＢＢ（Ｆ，Ｆ）　　　　　　　　　　　　６％
３−ＨＢＢ（Ｆ，Ｆ）　　　　　　　　　　　　６％
３−Ｈ２ＢＢ（Ｆ，Ｆ）　　　　　　　　　　　５％
５−ＨＢＢ（Ｆ，Ｆ）　　　　　　　　　　　　８％
３−ＨＢＢ（Ｆ，Ｆ）−Ｆ　　　　　　　　　　７％
３−Ｈ２ＢＢ（Ｆ，Ｆ）−Ｆ　　　　　　　　　７％
３−Ｎａｆ（Ｆ）Ｂ（Ｆ，Ｆ）−Ｆ　　　　　　６％
５−Ｎａｆ（Ｆ）Ｂ（Ｆ，Ｆ）−Ｆ　　　　　　６％
５−ＨＮａｆ（Ｆ）Ｂ（Ｆ，Ｆ）−Ｆ　　　　　８％
５−ＨＢＢ（Ｆ）Ｂ−２　　　　　　　　　　　６％
５−ＨＢＢ（Ｆ）Ｂ−３　　　　　　　　　　　７％
３−ＨＢＢＨ−５　　　　　　　　　　　　　　４％
３−ＨＢ−Ｏ２　　　　　　　　　　　　　　２０％
【００６７】
（液晶層の物性値）
Δε＝７．０
Ｋ１１＝１１．１ｐＮ
Ｋ３３＝１３．９ｐＮ
Ｋ３３／Ｋ１１＝１．２５
Δｎ＝０．１６１
γ１＝１８０．０ｍＰａ・ｓｅｃ
η２＝４２．０ｍＰａ・ｓｅｃ
2004029275.tif 000027
θｐ＝６．２°
ｄ＝５．８μｍ
【００６８】
（ＯＣＢ用の液晶表示素子の特性）
Ｖｃｒ＝２．０１Ｖ
τｄ＝５．６ｍｓｅｃ
ＶＨＲ＝９８．２％
ＴＮＩ＝９９．２℃
ＴＬ≦−１０℃
【００６９】
以上から、上記のＯＣＢ用の液晶表示素子は、（１）スプレイ・ベンド転移の確実性、及び迅速性、（２）高速応答性、（３）高信頼性、（４）広いネマチック相範囲、の特性を有することがわかる。
【００７０】
実施例６
（用いた液晶性組成物）
２−ＨＢＢ−Ｆ　　　　　　　　　　　　　　　　　５％
３−ＨＢＢ−Ｆ　　　　　　　　　　　　　　　　　５％
２−ＨＢＢ−ＯＣＦ３　　　　　　　　　　　　　　８％
３−ＨＢＢ−ＯＣＦ３　　　　　　　　　　　　　　８％
３−ＨＢ（Ｆ，Ｆ）ＣＦ２ＯＢ（Ｆ，Ｆ）　　　　１２％
３−ＨＢ（Ｆ，Ｆ）ＣＦ２ＯＢ（Ｆ，Ｆ）−Ｆ　　１２％
３−ＢＢ（Ｆ）Ｂ−２　　　　　　　　　　　　　　８％
５−ＨＢＢ（Ｆ）Ｂ−２　　　　　　　　　　　　１２％
５−ＨＢＢ（Ｆ）Ｂ−３　　　　　　　　　　　　１２％
３−ＨＢ−Ｏ２　　　　　　　　　　　　　　　　１８％
【００７１】
（液晶層の物性値）
Δε＝６．５
Ｋ１１＝１０．０ｐＮ
Ｋ３３＝１８．９ｐＮ
Ｋ３３／Ｋ１１＝１．８９
Δｎ＝０．１５７
γ１＝１３８．２ｍＰａ・ｓｅｃ
η２＝３２．６ｍＰａ・ｓｅｃ
2004029275.tif 000028
θｐ＝７．１°
ｄ＝６．２μｍ
【００７２】
（ＯＣＢ用の液晶表示素子の特性）
Ｖｃｒ＝２．０７Ｖ
τｄ＝４．２ｍｓｅｃ
ＶＨＲ＝９８．４％
ＴＮＩ＝９４．２℃
ＴＬ≦−２０℃
【００７３】
以上から、上記のＯＣＢ用の液晶表示素子は、（１）スプレイ・ベンド転移の確実性、及び迅速性、（２）高速応答性、（３）高信頼性、（４）広いネマチック相範囲、の特性を有することがわかる。
【００７４】
【発明の効果】
本発明の各種パラメーターの導入と最適化および液晶組成物の開発によって、（１）スプレイ・ベンド転移の確実性、及び迅速性、（２）高速応答性、（３）高信頼性、（４）広いネマチックレンジ、の特性を有するＯＣＢ用の液晶表示素子および液晶組成物を提供することが可能になった。
【００７５】
【表１】
2004029275.tif 000029